(57)【要約】【課題】熱に鋭敏なポリカーボネートフィルムに塗装して、優れた密着性、耐溶剤性、耐擦傷性、耐湿性、耐候性及び外観が得られる塗膜を形成し得る、ポリカーボネートフィルム被覆方法を提供する。【解決手段】  紫外線硬化型被覆組成物をポリカーボネートフィルムに塗装する工程（１）と、上記工程（１）で塗装されたポリカーボネートフィルムを乾燥させる工程（２）と、上記工程（２）で乾燥させたポリカーボネートフィルムに紫外線を照射する工程（３）とからなるポリカーボネートフィルム被覆方法であって、上記紫外線硬化型被覆組成物は、１分子中に４個以上の（メタ）アクリレート基を有する多官能ウレタン（メタ）アクリレート、ビスフェノール骨格を有する（メタ）アクリレート、紫外線吸収剤、光重合開始剤及び有機溶剤を含有し、上記工程（３）は、４０〜１００℃に加温した状態で上記乾燥させたポリカーボネートフィルムに紫外線を照射するポリカーボネートフィルム被覆方法。【選択図】  なし【特許請求の範囲】
【請求項１】
紫外線硬化型被覆組成物をポリカーボネートフィルムに塗装する工程（１）と、前記工程（１）で塗装されたポリカーボネートフィルムを乾燥させる工程（２）と、前記工程（２）で乾燥させたポリカーボネートフィルムに紫外線を照射する工程（３）とからなるポリカーボネートフィルム被覆方法であって、
前記紫外線硬化型被覆組成物は、１分子中に４個以上の（メタ）アクリレート基を有する多官能ウレタン（メタ）アクリレート、ビスフェノール骨格を有する（メタ）アクリレート、紫外線吸収剤、光重合開始剤及び有機溶剤を含有し、
前記工程（３）は、４０〜１００℃に加温した状態で前記乾燥させたポリカーボネートフィルムに紫外線を照射する
ことを特徴とするポリカーボネートフィルム被覆方法。
【請求項２】
紫外線吸収剤は波長域３００〜４００ｎｍに吸収域を有し、光重合開始剤は波長域４００〜４２０ｎｍに感光域を有する請求項１記載のポリカーボネートフィルム被覆方法。
【請求項３】
有機溶剤は、アセトン、メチルエチルケトン、酢酸エチル、酢酸ｎ−プロピル及び酢酸ｎ−ブチルからなる第一群から選択される少なくとも１種の有機溶剤と、メチルイソブチルケトン、酢酸イソプロピル及び酢酸イソブチルからなる第二群から選択される少なくとも１種の有機溶剤との混合物である請求項１又は２記載のポリカーボネートフィルム被覆方法。
【請求項４】
第一群の有機溶剤と第二群の有機溶剤との質量比が３０／７０〜７０／３０で含有される請求項３記載のポリカーボネートフィルム被覆方法。
【請求項５】
工程（３）は、波長域４００〜４２０ｎｍに発光域を有するメタルハライドランプを用いて紫外線を照射する請求項１、２、３又は４記載のポリカーボネートフィルム被覆方法。
【請求項６】
工程（３）は、波長域４００〜４２０ｎｍに発光域を有するメタルハライドランプを用いて紫外線を照射する工程、及び、波長３６５ｎｍに主発光域を有する高圧水銀灯を用いて紫外線を照射する工程からなる請求項１、２、３又は４記載のポリカーボネートフィルム被覆方法。
【発明の詳細な説明】
【技術分野】
【０００１】
本発明は、ポリカーボネートフィルム被覆方法に関する。
【背景技術】
【０００２】
ポリカーボネートフィルムは、透明性、耐衝撃性、軽量性、加工性等に優れていることから、広い用途で用いられている。しかし、高度の耐擦傷性や、耐薬品性、耐候性は、不充分であり、特に、耐擦傷性が劣るといった欠点があった。これらの欠点を改善するために、ポリカーボネートフィルムを硬化塗膜等により被覆することで所望の性能を付与しようとする試みが従来から行われている。
【０００３】
なかでも、紫外線硬化塗料を用いる被覆方法は、短時間で硬化することができ、熱に弱い基材や熱容量の大きな基材に塗装を好適に行うことができること、硬化設備をコンパクトにできること、硬化設備の保守が容易であること、電源を入れてから生産を開始できるまでの時間が短いこと等の利点があり、色々な分野で従来より使用されている。
【０００４】
特許文献１には、多官能ウレタン（メタ）アクリレート、モノ、又はポリアクリレート、光安定剤、紫外線吸収剤からなる熱可塑性プラスチック用光重合性樹脂組成物が開示されている。特許文献２には、多官能ウレタン（メタ）アクリレート、ジアクリレート、特定粒径のコロイダルシリカを含む放射線硬化型樹脂組成物の硬化皮膜を有するフィルムが開示されている。しかし、これらはポリカーボネートフィルム基材に塗装した場合の密着性、耐候性が不充分であったり、耐候性を確保しようとすると、充分な耐擦傷性が得られない等の問題があった。また、耐溶剤性や耐湿性、外観についても充分なものが得られていない。
【０００５】
特許文献３には、有機溶剤のような非反応性の揮発成分を含まない紫外線硬化組成物をポリカーボネートフィルムに塗装し、加温して、紫外線を照射する方法が開示されている。しかし、この場合、加温は、上記文献の記載にあるように、「紫外線硬化組成物が基材表面下０．１〜５μｍに拡散して、硬化した後に基材と塗膜の噛合い結合を提供する」ことによって、塗膜の硬化度や、コーティング組成物とポリカーボネートフィルム基材との密着性を改善するものであり、耐溶剤性、耐擦傷性、耐湿性、耐候性や外観を向上させようとするものではない。
【０００６】
特許文献４には、プラスチック材料に有機溶剤を含まない特定組成の活性エネルギー線硬化型組成物を塗装し、活性エネルギー線照射前又は照射時に塗工膜の温度を５０℃以上にして活性エネルギー線を照射する方法が開示されている。しかし、これも上記文献の記載にあるように「プラスチック材料への密着性を大きく向上させる」ためのものであり、これには熱に鋭敏なフィルムを塗装対象とする記載も示唆もない。また、塗装後の外観や耐溶剤性、耐擦傷性、耐湿性、耐候性についても記載されていない。
【０００７】
【特許文献１】特開平７−３１６２１３号公報
【特許文献２】特開２００２−６９３３３号公報
【特許文献３】特開平５−２４７２４３号公報
【特許文献４】特開２００３−４９０１０号公報
【発明の開示】
【発明が解決しようとする課題】
【０００８】
本発明は、上記現状に鑑み、熱に鋭敏なポリカーボネートフィルムに塗装して、優れた密着性、耐溶剤性、耐擦傷性、耐湿性、耐候性及び外観が得られる塗膜を形成し得る、ポリカーボネートフィルム被覆方法を提供することを目的とするものである。
【課題を解決するための手段】
【０００９】
本発明は、紫外線硬化型被覆組成物をポリカーボネートフィルムに塗装する工程（１）と、上記工程（１）で塗装されたポリカーボネートフィルムを乾燥させる工程（２）と、上記工程（２）で乾燥させたポリカーボネートフィルムに紫外線を照射する工程（３）とからなるポリカーボネートフィルム被覆方法であって、上記紫外線硬化型被覆組成物は、１分子中に４個以上の（メタ）アクリレート基を有する多官能ウレタン（メタ）アクリレート、ビスフェノール骨格を有する（メタ）アクリレート、紫外線吸収剤、光重合開始剤及び有機溶剤を含有し、上記工程（３）は、４０〜１００℃に加温した状態で上記乾燥させたポリカーボネートフィルムに紫外線を照射することを特徴とするポリカーボネートフィルム被覆方法である。
【００１０】
上記紫外線吸収剤は波長域３００〜４００ｎｍに吸収域を有し、上記光重合開始剤は波長域４００〜４２０ｎｍに感光域を有するものであることが好ましい。
【００１１】
上記有機溶剤は、アセトン、メチルエチルケトン、酢酸エチル、酢酸ｎ−プロピル及び酢酸ｎ−ブチルからなる第一群から選択される少なくとも１種の有機溶剤と、メチルイソブチルケトン、酢酸イソプロピル及び酢酸イソブチルからなる第二群から選択される少なくとも１種の有機溶剤との混合物であることが好ましい。
【００１２】
上記第一群の有機溶剤と第二群の有機溶剤との質量比が３０／７０〜７０／３０で含有されるものであることが好ましい。
【００１３】
上記工程（３）は、波長域４００〜４２０ｎｍに発光域を有するメタルハライドランプを用いて紫外線を照射するものであることが好ましい。
上記工程（３）は、波長域４００〜４２０ｎｍに発光域を有するメタルハライドランプを用いて紫外線を照射する工程、及び、波長３６５ｎｍに主発光域を有する高圧水銀灯を用いて紫外線を照射する工程からなるものであることが好ましい。
本発明を以下に詳細に説明する。
【００１４】
本発明のポリカーボネートフィルム被覆方法は、特定成分を含有する紫外線硬化型被覆組成物をポリカーボネートフィルムに塗装する工程（１）と、上記工程（１）で塗装されたポリカーボネートフィルムを乾燥させる工程（２）と、上記工程（２）で乾燥させたポリカーボネートフィルムを特定温度に加温した状態で紫外線を照射する工程（３）とからなる方法である。この方法を用いることにより、外観、密着性、耐溶剤性、耐擦傷性、耐湿性及び耐候性に優れた被覆ポリカーボネートフィルムを得ることができる。また、フィルムの厚みが１００μｍの場合でも、優れた外観、密着性、耐溶剤性、耐擦傷性、耐湿性及び耐候性を有する被覆フィルムを得ることができる。
【００１５】
本発明のポリカーボネートフィルム被覆方法において、第一の工程は、紫外線硬化型被覆組成物をポリカーボネートフィルムに塗装する工程（工程（１））である。
上記紫外線硬化型被覆組成物は、１分子中に４個以上の（メタ）アクリレート基を有する多官能ウレタン（メタ）アクリレート、ビスフェノール骨格を有する（メタ）アクリレート、紫外線吸収剤、光重合開始剤及び有機溶剤を含有する。上記紫外線硬化型被覆組成物を使用することにより、外観、密着性、耐溶剤性、耐擦傷性、耐湿性及び耐候性に優れた被覆ポリカーボネートフィルムを得ることができる。
【００１６】
上記１分子中に４個以上の（メタ）アクリレート基を有する多官能ウレタン（メタ）アクリレートとしては、例えば、分子内に２個のイソシアネート基を有する二官能イソシアネートと、分子内に２個以上の（メタ）アクリレート基及び１個以上の水酸基を有する多官能アクリレートとを反応させて得られたもの；上記二官能イソシアネートと、分子内に１個の（メタ）アクリレート基及び１個の水酸基を有する一官能（メタ）アクリレート並びに分子内に３個以上の（メタ）アクリレート基及び１個以上の水酸基を有する多官能（メタ）アクリレートとを反応させて得られたもの；分子内に３個以上のイソシアネート基を有する多官能イソシアネートと、分子内に２個以上の（メタ）アクリレート基及び１個以上の水酸基を有する多官能（メタ）アクリレートとを反応させて得られたもの；上記分子内に３個以上のイソシアネート基を有する多官能イソシアネートと、分子内に１個の（メタ）アクリレート基及び１個の水酸基を有する一官能（メタ）アクリレート並びに分子内に２個以上の（メタ）アクリレート基及び１個以上の水酸基を有する多官能（メタ）アクリレートとを反応させて得られたものを挙げることができる。なかでも、被覆ポリカーボネートフィルムの外観、密着性、耐溶剤性、耐擦傷性、耐湿性及び耐候性をより向上させることができる点から、１分子中に６個以上の（メタ）アクリレート基を有する多官能ウレタン（メタ）アクリレートが好ましい。上記多官能ウレタン（メタ）アクリレートは、単独で用いてもよく、２種以上を併用してもよい。
【００１７】
上記分子内に２個のイソシアネート基を有する二官能イソシアネートとしては、例えば、２，４−トリレンジイソシアネート、２，６−トリレンジイソシアネート、ジフェニルメタン−４，４’−ジイソシアネート、ジシクロヘキシルメタン−４，４’−ジイソシアネート、ヘキサメチレンジイソシアネート、テトラメチレンジイソシアネート、キシリレンジイソシアネート、イソホロンジイソシアネート、トリメチルヘキサメチレンジイソシアネート、リジンジイソシアネート等を挙げることができる。
【００１８】
上記分子内に３個以上のイソシアネート基を有する多官能イソシアネートとしては、例えば、上記二官能イソシアネートの多量体、これらと水、トリメチロールプロパン等のアルコール類との付加物等を挙げることができる。
【００１９】
上記分子内に１個の（メタ）アクリレート基及び１個の水酸基を有する一官能（メタ）アクリレートとしては、例えば、２−ヒドロキシエチル−（メタ）アクリレート、２−ヒドロキシプロピル（メタ）アクリレート、２−ヒドロキシ−３−フェノキシプロピル（メタ）アクリレート等を挙げることができる。
【００２０】
上記分子内に２個の（メタ）アクリレート基及び１個以上の水酸基を有する二官能（メタ）アクリレートとしては、例えば、トリメチロールプロパンジ（メタ）アクリレート、グリセリンジ（メタ）アクリレート、イソシアヌル酸のエチレンオキサイド付加物のジ（メタ）アクリレート、ペンタエリスリトールジ（メタ）アクリレート等を挙げることができる。
【００２１】
上記分子内に３個以上の（メタ）アクリレート基及び１個以上の水酸基を有する多官能（メタ）アクリレートとしては、例えば、ペンタエリスリトールトリ（メタ）アクリレート、ジトリメチロールプロパントリ（メタ）アクリレート、ジペンタエリスリトールテトラ（メタ）アクリレート、ジペンタエリスリトールペンタ（メタ）アクリレート等を挙げることができる。
【００２２】
上記１分子中に４個以上の（メタ）アクリレート基を有する多官能ウレタン（メタ）アクリレートの含有量は、上記紫外線硬化型被覆組成物の固形分質量１００質量％中に、下限４０質量％、上限９０質量％であることが好ましい。４０質量％未満であると、上記紫外線硬化型被覆組成物を用いて得られる被覆ポリカーボネートフィルムについて充分な耐擦傷性が得られないおそれがある。９０質量％を超えると、充分な密着性、加工性が得られないおそれがある。上記下限は、４５質量％であることがより好ましく、５０質量％であることが更に好ましい。上記上限は、８０質量％であることがより好ましく、７０質量％であることが更に好ましい。
【００２３】
上記ビスフェノール骨格を有する（メタ）アクリレートとしては、ビスフェノールＡ若しくはビスフェノールＦのエチレンオキサイド付加物、プロピレンオキサイド付加物又はε−カプロラクトン付加物のモノあるいはジ（メタ）アクリレート；ビスフェノールＡ若しくはビスフェノールＦと、（メチル）エピクロルヒドリン縮合物又はこの（無水）コハク酸若しくは（無水）フタル酸等の（無水）多塩基酸変性物とを反応させて得た、あるいは、ビスフェノールＡ若しくはビスフェノールＦと、エチレングリコール、プロピレングリコール、ネオペンチルグリコール、トリメチロールプロパン等のポリオールと、上記（無水）多塩基酸とを反応させて得た、ポリエステルポリカルボン酸変性物のモノ、ジ、トリ（メタ）アクリレート；ジフェニルメタン−４，４’−ジイソシアネートと、上記分子内に１個の（メタ）アクリレート基及び１個の水酸基を有する一官能アクリレートとを反応させて得られたもの；ジフェニルメタン−４，４’−ジイソシアネートと、上記分子内に２個以上の（メタ）アクリレート基及び１個以上の水酸基を有する多官能アクリレートとを反応させて得られたものを挙げることができる。なかでも、被覆ポリカーボネートフィルムの外観、密着性、耐溶剤性、耐擦傷性、耐湿性及び耐候性を向上させることができる点から、ビスフェノールＡ若しくはＦのエチレンオキサイド付加物又はプロピレンオキサイド付加物のジアクリレート、ビスフェノールＡ若しくはＦのジグリシジルエーテルのジアクリレート、ジフェニルメタン−４，４’−ジイソシアネートと上記分子内に１個の（メタ）アクリレート基及び１個の水酸基を有する一官能アクリレートとを反応させて得られたものが好ましい。上記ビスフェノール骨格を有する（メタ）アクリレートは、単独で用いてもよく、２種以上を併用してもよい。
【００２４】
上記ビスフェノール骨格を有する（メタ）アクリレートの含有量は、上記紫外線硬化型被覆組成物の固形分質量１００質量％中に、下限５質量％、上限５０質量％であることが好ましい。５質量％未満であると、上記密着性が充分に得られないおそれがある。５０質量％を超えると、上記紫外線硬化型被覆組成物を用いて得られる被覆ポリカーボネートフィルムの耐候性が低下するおそれがある。上記下限は、１０質量％であることがより好ましく、１５質量％であることが更に好ましい。上記上限は、４０質量％であることがより好ましく、３０質量％であることが更に好ましい。
【００２５】
上記紫外線吸収剤は、波長域３００〜４００ｎｍに吸収域を有するものであることが好ましい。地上に到達し、塗膜の劣化を引き起こす太陽光の波長域は３００〜４００ｎｍであり、本発明では、上記紫外線吸収剤を含む紫外線硬化型被覆組成物を使用するものであるため、太陽光による塗膜の劣化を防止することができる。このような紫外線吸収剤としては、例えば、サリチル酸系、ベンゾフェノン系、ベンゾトリアゾール系、シアノアクリレート系又はトリアジン系等を挙げることができる。
【００２６】
上記サリチル酸系としては、例えば、フェニルサリシレート、ｐ−ｔ−ブチルフェニルサリシレート、ｐ−オクチルフェニルサリシレート等を挙げることができる。
上記ベンゾフェノン系としては、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４，４’−ジメトキシベンゾフェノン、２−ヒドロキシ−４−メトキシ−５−スルホベンゾフェノン、ビス（２−メトキシ−４−ヒドロキシ−５−ベンゾイルフェニル）メタン等を挙げることができる。
【００２７】
上記ベンゾトリアゾール系としては、例えば、２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−アミルフェニル）ベンゾトリアゾール、２−〔２’−ヒドロキシ−３’−（３’’，４’’，５’’，６’’−テトラヒドロフタルイミドメチル）−５’−メチルフェニル〕ベンゾトリアゾール、２，２−メチレンビス〔４−（１，１，３，３一テトラメチル）−６−（２Ｈ−ベンゾトリアゾール−２−イル）フェノール〕、２−（２’−ヒドロキシ−５’−メタアクリロキシフェニル）−２Ｈ−ベンゾトリアゾール、オクチル−〔３−ｔ−ブチル−４−ヒドロキシ−５−（２Ｈ−ベンゾトリアゾール−２−イル）フェニル〕プロピオネート、オクチル−〔３−ｔ−ブチル−４−ヒドロキシ−５−（５’−クロロ−２Ｈ−ベンゾトリアゾール−２−イル）フェニル〕プロピオネート、２−（２Ｈ−ベンゾトリアゾール−２−イル）−４−（１’，１’，３’，３’−テトラメチルブチル）−６−（１’’−メチル−１’’−フェニルエチル）フェノール、２−（２Ｈ−ベンゾトリアゾール−２−イル）−４，６−ビス（１’−メチルブチル−１’−フェニルエチル）フェノール、２−（２Ｈ−ベンゾトリアゾール−２−イル）−４，６−ジ−ｔ−ペンチルフェノール等を挙げることができる。
【００２８】
上記シアノアクリレート系としては、例えば、２−エチルヘキシル−２−シアノ−３，３’−ジフェニルアクリレート、エチル−２−シアノ−３，３’−ジフェニルアクリレート等を挙げることができる。
上記トリアジン系としては、例えば、２−〔４’−［２’’−ヒドロキシ−３’’−ドデシルオキシプロピル］オキシ〕−２’−ヒドロキシフェニル−４，６−（２’’’，４’’’−ジメチルフェニル）−１，３，５−トリアジン、２，４−ビス（２’，４’−ジメチルフェニル）−６−（２’’−ヒドロキシ−４’’−イソオクチルオキシフェニル）−１，３，５−トリアジン等を挙げることができる。
上記波長域３００〜４００ｎｍに吸収域を有する紫外線吸収剤のなかでも、被覆ポリカーボネートフィルムの外観、密着性、耐溶剤性、耐擦傷性、耐湿性及び耐候性を向上させることができる点から、２−〔４’−［２’’−ヒドロキシ−３’’−ドデシルオキシピロピル］オキシ〕−２’−ヒドロキシフェニル−４，６−（２’’’，４’’’−ジメチルフェニル）−１，３，５−トリアジン、２，４−ビス（２’，４’−ジメチルフェニル）−６−（２’’−ヒドロキシ−４’’−イソオクチルオキシフェニル）−１，３，５−トリアジン、２−（２Ｈ−ベンゾトリアゾール−２−イル）−４−（１’，１’，３’，３’−テトラメチルブチル）−６−（１’’−メチル−１’’−フェニルエチル）フェノールが好ましい。上記紫外線吸収剤は、単独で用いてもよく、２種以上を併用してもよい。
【００２９】
上記紫外線吸収剤の含有量は、上記紫外線硬化型被覆組成物の固形分質量１００質量％中に、下限０．１質量％、上限３０質量％であることが好ましい。０．１質量％未満であると、上記紫外線硬化型被覆組成物を用いて得られる被覆ポリカーボネートフィルムに充分な耐候性が得られないおそれがある。３０質量％を超えると、添加量の増加による効果は見られないため、経済的に不利である。上記下限は、０．５質量％であることがより好ましく、１質量％であることが更に好ましい。上記上限は、２０質量％であることがより好ましく、１５質量％であることが更に好ましい。
【００３０】
上記紫外線吸収剤の他に、公知のヒンダードアミン系光安定剤を含有してもよい。上記ヒンダードアミン系光安定剤の市販品としては、例えば、スミソープ５７７（住友化学工業社製）、チヌビン６２２ＬＤ、チヌビン１４４、チヌビン１１１ＦＤＬ、チヌビン１２３、チヌビン２９２（チバ・スペシャリティ・ケミカルズ社製）、アデカスタブＬＡ−５７、アデカスタブＬＡ−６２、アデカスタブＬＡ−６３、アデカスタブＬＡ−６７、アデカスタブＬＡ−８２、アデカスタブＬＡ−８７（旭電化社製）、グッドライトＵＶ−３０３４（グッドリッチ社製）等を挙げることができる。
【００３１】
上記光重合開始剤としては、特に限定されず、公知のものを使用することができ、例えば、ベンゾインメチルエーテル、ベンゾインエチルエーテル、ベンゾインイソプロピルエーテル等のベンゾイン類、アセトフェノン、２，２−ジメトキシ−２−フェニルアセトフェノン、２，２−ジエトキシ−２−フェニルアセトフェノン等のアセトフェノン類、２−メチルアントラキノン、２−エチルアントラキノン、１−クロロアントラキノン等のアントラキノン類、２，４−ジメチルチオキサントン、２，４−ジエチルチオキサントン、２−クロロチオキサントン等のチオキサントン類、アセトフェノンジメチルケタール、ベンジルジメチルケタール等のケタール類、ベンゾフェノン、１−ヒドロキシシクロヘキシルフェニルケトン、１−（４−イソプロピルフェニル）−２−ヒドロキシ−２−メチル−プロパン−１−オン、２−ヒドロキシ−２−メチル−１−フェニル−プロパン−１−オン等のヒドロキシケトン類、２，４，６−トリメチルベンゾイル−ジフェニルホスフィンオキサイド、ビス（２，４，６−トリメチルベンゾイル）−フェニルホスフィンオキサイド等のホスフィンオキサイド類等を挙げることができる。上記光重合開始剤これらは、単独で用いてもよく、２種以上を併用してもよい。
【００３２】
上記光重合開始剤は、波長域下限４００ｎｍ、上限４２０ｎｍに感光域を有するものであることが好ましい。４００ｎｍ未満であると、波長域３００〜４００ｎｍに吸収域をもつ上記紫外線吸収剤と感光域が重なり、塗膜の内部硬化性が低下して良好な密着性、耐溶剤性、耐擦傷性、耐湿性、耐候性を充分維持することができないおそれがある。波長４２０ｎｍを超えると、光重合開始剤自体が有色になるので、塗膜が着色してしまうおそれがある。なかでも、被覆ポリカーボネートフィルムの外観、密着性、耐溶剤性、耐擦傷性、耐湿性及び耐候性を向上させることができる点から、２，４，６−トリメチルベンゾイル−ジフェニルホスフィンオキサイド、ビス（２，４，６−トリメチルベンゾイル）−フェニルホスフィンオキサイド等のホスフィンオキサイド類が好ましい。特に、波長域３００〜４００ｎｍに吸収域を有する紫外線吸収剤と、上記ホスフィンオキサイド類等の波長域４００〜４２０ｎｍに感光域を有する光重合開始剤とを併用することによって、上述の効果をより向上させることができる。
【００３３】
上記光重合開始剤の含有量は、上記紫外線硬化型被覆組成物の固形分質量１００質量％中に、下限１質量％、上限１０質量％であることが好ましい。１質量％未満であると、充分な硬化性が得られず、上記被覆ポリカーボネートフィルムに良好な外観、密着性、耐溶剤性、耐擦傷性、耐湿性、耐候性が得られないおそれがある。１０質量％を超えると、添加量の増加による効果は見られないため、経済的に不利である。上記下限は、２質量％であることがより好ましく、上記上限は、７質量％であることがより好ましい。
【００３４】
上記有機溶剤としては、トルエン、キシレン等の芳香族系、アセトン、メチルエチルケトン、メチルイソブチルケトン等のケトン系、酢酸エチル、酢酸ｎ−プロピル、酢酸イソプロピル、酢酸ｎ−ブチル、酢酸イソブチル等のエステル系、メタノール、エタノール、イソプロパノール等のアルコール系、エチレングリコールジメチルエーテル、エチレングリコールジエチルエーテル等のエーテル系、エチレングリコールモノメチルエーテル、エチレングリコールモノエチルエーテル等のエーテルアルコール系、エチレングリコールモノメチルエーテルアセテート、エチレングリコールモノエチルエーテルアセテート等のエーテルエステル系等を挙げることができる。有機溶剤を含有させると、紫外線硬化型被覆組成物の良好な塗装性、密着性や、外観に優れた被覆ポリカーボネートフィルムが得られる。
【００３５】
上記有機溶剤のなかでも、アセトン、メチルエチルケトン、酢酸エチル、酢酸ｎ−プロピル及び酢酸ｎ−ブチルからなる第一群から選択される少なくとも１種の有機溶剤と、メチルイソブチルケトン、酢酸イソプロピル及び酢酸イソブチルからなる第二群から選択される少なくとも１種の有機溶剤との混合物であることが好ましい。上記第一群の有機溶剤は、ポリカーボネートフィルムを部分的に膨潤又は溶解させる力が強く、上記第二群の有機溶剤は、上記膨潤又は溶解させる力が弱いため、これらを併用することにより、被覆フィルムの外観を損なうことなく、塗膜の密着性、耐擦傷性、耐溶剤性、耐湿性や耐候性を更に向上させることができる。
【００３６】
上記第一群の有機溶剤と第二群の有機溶剤とを併用する場合において、上記第一群の有機溶剤と第二群の有機溶剤との配合比は、質量比３０／７０〜７０／３０であることが好ましい。上記質量比であると、優れた塗装性、乾燥性、密着性、耐溶剤性、耐擦傷性、耐湿性、耐候性や被覆フィルムの外観を得ることができるといった利点がある。上記含有量は、適用する塗装法に合わせて適正な粘度になるように決めてもよい。上記配合比は、質量比４０／６０〜６０／４０であることがより好ましい。
【００３７】
上記紫外線硬化型被覆組成物は、必要に応じて、これにエチレングリコールモノ（メタ）アクリレート、エチレングリコールジ（メタ）アクリレート、１，６−ヘキサンジオールモノ（メタ）アクリレート、１，６−ヘキサンジオールジ（メタ）アクリレート、トリメチロールプロパンジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の（メタ）アクリレートモノマー類、ポリエステル（メタ）アクリレート、アクリル（メタ）アクリレート、エポキシ（メタ）アクリレート、上記以外のウレタン（メタ）アクリレート等のアクリル変性樹脂を含有したものであってもよい。又、硬化性、耐擦傷性、耐候性等の性能を低下させない範囲で（メタ）アクリレート基を含有しない非紫外線硬化性のアクリル樹脂、ポリエステル樹脂、ウレタン樹脂等を含有していてもよい。
【００３８】
上記紫外線硬化型被覆組成物はまた、必要に応じて重合禁止剤、酸化防止剤、増粘剤、レベリング剤、消泡剤、滑剤、可塑剤、充填剤、着色剤等を含有することができる。また、耐擦傷性を一層向上させるために、コロイダルシリカ、コロイダルアルミナ等のコロイダル金属酸化物、これらを（メタ）アクリレート基含有シランカップリング剤等で変性した有機変性コロイダル金属酸化物を含有していてもよい。
【００３９】
上記紫外線硬化型被覆組成物の塗装としては、特に限定されず、例えば、刷毛塗り、ローラー塗装、スプレー塗装、カーテンフロー塗装、浸漬塗装、流し塗り等を挙げることができる。
【００４０】
上記ポリカーボネートフィルムとしては、ポリカーボネートフィルム樹脂、変性ポリカーボネートフィルム樹脂からなるもの等が挙げられる。上記ポリカーボネートフィルムは、鉄等の金属に比べて熱容量が低いので、効率的に加温することができ、エネルギー消費量を抑えることができるといった利点がある。上記ポリカーボネートフィルムは、通常の脱脂、化成処理、コロナ放電処理、フレーム処理、プライマー塗装処理等を行ったものであってもよい。
【００４１】
上記ポリカーボネートフィルムの厚みは、１００μｍ〜５００μｍであることが好ましい。１００μｍ未満であると、射出成型時の作業性が悪くなるおそれがある。５００μｍを超えると、ロール上での巻取りが困難になるおそれがある。本発明の方法は、熱の影響を受けやすい厚みが１００〜２００μｍのようなポリカーボネートフィルムであっても、効率良く、均一に被覆することができ、優れた密着性、耐溶剤性、耐擦傷性、耐湿性、耐候性及び外観が得られる塗膜を形成することができる。
【００４２】
本発明のポリカーボネートフィルム被覆方法において、第二の工程は、上記工程（１）で塗装されたポリカーボネートフィルムを乾燥する工程（工程（２））である。上記乾燥としては、常温、長時間でもよいが、例えば、温度４０〜２００℃の温風により、１秒〜１０分間程度乾燥させる方法等が挙げられる。
【００４３】
上記工程（２）により得られる塗膜の乾燥膜厚は、下限１μｍ、上限１００μｍであることが好ましい。１μｍ未満であると、充分な耐溶剤性、耐擦傷性、耐候性が得られないおそれがある。１００μｍを超えると、それ以上の効果が得られず経済的に不利である。上記下限は、３μｍであることがより好ましく、上記上限は、５０μｍであることがより好ましい。
【００４４】
本発明のポリカーボネートフィルム被覆方法において、第三の工程は、上記工程（２）で乾燥されたポリカーボネートフィルムに紫外線を照射する工程（工程（３））である。上記工程（３）を行うことにより、塗装された塗膜を充分に硬化させることができ、優れた外観、密着性、耐溶剤性、耐擦傷性、耐湿性及び耐候性を有する被覆ポリカーボネートフィルムを得ることができる。
【００４５】
上記工程（３）は、４０〜１００℃に加温した状態で上記乾燥させたポリカーボネートフィルムに紫外線を照射する工程である。上記紫外線硬化型被覆組成物には、必須成分として紫外線吸収剤が含まれるため、加温することにより、紫外線吸収剤の添加により低下した紫外線硬化性を補い、かつ更にこの硬化性を高めることができる。また、上記紫外線硬化型被覆組成物を用いて工程（１）、（２）を行って、更に４０〜１００℃に加熱して工程（３）を行うことにより、良好な外観、密着性、耐溶剤性、耐擦傷性、耐湿性、耐候性を有する被覆ポリカーボネートフィルムを得ることができる。熱可塑性のプラスチックフィルムの中でも、ポリカーボネートフィルムは比較的耐熱性が良好であるので、加温して紫外線照射することができる。
【００４６】
上記工程（３）において、被塗物であるポリカーボネートフィルムの温度は、４０〜１００℃である。４０℃未満では、硬化性が低下して、充分な耐擦傷性、耐候性が得られないおそれがある。１００℃を超えると、紫外線ランプから放出される熱線でポリカーボネートフィルムの温度が更に上昇して、耐熱温度を超え、収縮、変形が起こるおそれがある。上記温度は、６０〜９０℃であることがより好ましい。
【００４７】
上記ポリカーボネートフィルムを加温する方法としては、例えば、温水等で温度制御したドラムにポリカーボネートフィルムを巻きつけて加温する方法等を挙げることができる。上記のように加温して所定温度になった時点で紫外線をポリカーボネートフィルムに照射することが好ましい。
【００４８】
上記工程（３）を行うための光源としては特に限定されず、例えば、低圧水銀灯、高圧水銀灯、メタルハライドランプ、無電極放電ランプ、キセノンランプ、エキシマランプ等の紫外線ランプ類を挙げることができる。なかでも、高強度の紫外線が得られる点で、高圧水銀灯、メタルハライドランプ、無電極放電ランプが好ましい。また、発光域は同じであるが、波長域４００〜４３０ｎｍの強度がより強い点で、メタルハライドランプがより好ましい。
【００４９】
上記光源は、紫外線とともに熱線が出ており、安定な紫外線発光を得るために、冷却が必要である。ポリカーボネートフィルム等の被塗物を４０〜１００℃に設定することにより、ランプの冷却効率が低下してランプの寿命が短くなるおそれがある場合は、ランプ冷却方法は水冷式、風冷の場合は吹き出しを選択することもできる。また、ランプから放出される熱線が被塗物に当たらないように、熱線カットフィルター等を装着したものも使用することができる。
【００５０】
上記工程（１）で使用される紫外線硬化型被覆組成物が波長域３００〜４００ｎｍの吸収域を有する紫外線吸収剤及び波長域４００〜４２０ｎｍの発光域を有する光重合開始剤を含有するものである場合、上記工程（３）は、波長域４００〜４２０ｎｍに発光域を有するメタルハライドランプを用いて紫外線を照射することが好ましい。光重合開始剤の発光域と同様の波長域に発光域を有する光源を使用することにより、良好な外観、密着性、耐溶剤性、耐擦傷性、耐湿性及び耐候性に優れた被覆ポリカーボネートフィルムを得ることができる。
【００５１】
上記工程（３）はまた、上記波長域４００〜４２０ｎｍに発光域を有するメタルハライドランプを用いて紫外線を照射した後、次いで３６５ｎｍに主発光域を有する高圧水銀灯を用いて紫外線を照射することにより行ってもよい。二段階で紫外線を照射することにより、外観、密着性、耐溶剤性、耐擦傷性、耐湿性及び耐候性により優れた被覆ポリカーボネートフィルムを得ることができる。
【００５２】
上記紫外線の照射量としては、下限５０ｍＪ／ｃｍ２、上限１００００ｍＪ／ｃｍ２であることが好ましい。５０ｍＪ／ｃｍ２未満であると、硬化不充分で優れた外観、密着性、耐溶剤性、耐擦傷性、耐湿性及び耐候性が得られないおそれがある。１００００ｍＪ／ｃｍ２を超えると、硬化が進みすぎて塗膜が黄変したり、加工性が低下するおそれがある。上記下限は、１００ｍＪ／ｃｍ２であることがより好ましく、上記上限は、５０００ｍＪ／ｃｍ２であることがより好ましい。なお、上記紫外線の照射量とは、ＵＶＲ−Ｎ１（日本電池社製、工業用ＵＶチェッカー）で測定した値である。
【００５３】
本発明のポリカーボネートフィルム被覆方法は、特定成分を含有する紫外線硬化型被覆組成物をポリカーボネートフィルムに塗装する工程（１）と、これを乾燥する工程（２）と、乾燥させたものを特定の温度に加温して紫外線を照射する工程（３）とからなるものである。従って、比較的少ないエネルギーで塗膜を均一に硬化することができ、外観、密着性、耐溶剤性、耐擦傷性、耐湿性及び耐候性に優れた被覆ポリカーボネートフィルムを得ることができる。また、本発明の方法は、熱に弱い厚みが比較的薄いポリカーボネートフィルムにも好適に適用することができる。
【発明の効果】
【００５４】
本発明のポリカーボネートフィルム被覆方法は、上述した構成よりなるので、外観、密着性、耐溶剤性、耐擦傷性、耐湿性及び耐候性に優れた被覆ポリカーボネートフィルムを得ることができる。また、熱に鋭敏な比較的薄いポリカーボネートフィルムに好適に適用することができる。
【発明を実施するための最良の形態】
【００５５】
以下に実施例を挙げて、本発明を詳細に説明するが、本発明はこれらの実施例のみに限定されるものではない。尚、以下の実施例において、「部」又は「％」はそれぞれ「質量部」、「質量％」を意味する。
【００５６】
製造例１
攪拌機付４口フラスコに、酢酸エチル６１０部、アロニックスＭ−３０５（東亜合成社製、ペンタエリスリトールトリアクリレート）１２００部、ハイドロキノン０．８部、ジブチル錫ジラウレート０．８部を仕込み、攪拌しながら４０℃以下でイソホロンジイソシアネート２２２部を１時間かけて滴下した。その後、７０℃に昇温して２時間攪拌を継続後、赤外分光光度計でイソシアネート基に基づく吸収が消失したことを確認して、固形分７０％の６官能ウレタンアクリレート樹脂溶液を得た。
【００５７】
製造例２
攪拌機付４口フラスコに、酢酸エチル５９０部、アロニックスＭ−３０５（前出）１２００部、ハイドロキノン０．８部、ジブチル錫ジラウレート０．８部を仕込み、攪拌しながら４０℃以下でトリレンジイソシアネート１７４部を１時間かけて滴下した。その後、７０℃に昇温して２時間攪拌を継続後、赤外分光光度計でイソシアネート基に基づく吸収が消失したことを確認して、固形分７０％の６官能ウレタンアクリレート樹脂溶液を得た。
【００５８】
製造例３
攪拌機付４口フラスコに、酢酸エチル１５８部、ジフェニルメタン−４，４’−ジイソシアネート２５０部、ハイドロキノン０．８部、ジブチル錫ジラウレート０．８部を仕込み、攪拌しながら４０℃以下で２−ヒドロキシエチルアクリレート１１６部を１時間かけて滴下した。その後、７０℃に昇温して２時間攪拌を継続後、赤外分光光度計でイソシアネート基に基づく吸収が消失したことを確認して、固形分７０％のビスフェノール骨格を有する（メタ）アクリレート溶液を得た。
【００５９】
実施例１      
製造例１で得た６官能ウレタンアクリレート樹脂溶液１００部、アロニックスＭ２０８（東亜合成社製、ビスフェノールＦのエチレンオキサイド付加物のジアクリレート）３０部、ダロキュアＴＰＯ〔チバ・スペシャリティ・ケミカルズ社製、２，４，６−トリメチルベンゾイル−ジフェニル−ホスフィンオキサイド〕２部、チヌビン４００〔チバ・スペシャリティ・ケミカルズ社製、紫外線吸収剤、２−〔４’−［２’’−ヒドロキシ−３’’−ドデシルオキシピロピル］オキシ〕−２’−ヒドロキシフェニル−４，６−（２’’’，４’’’−ジメチルフェニル）−１，３，５−トリアジンと２，４−ビス（２’，４’−ジメチルフェニル）−６−（２’’−ヒドロキシ−４’’−イソオクチルオキシフェニル）−１，３，５−トリアジンの１−メトキシ−２−プロパノール溶液〕３部、チヌビン９２８〔チバ・スペシャリティ・ケミカルズ社製、紫外線吸収剤、２−（２Ｈ−ベンゾトリアゾール−２−イル）−６−（１−メチル−１−フェニルエチル）−４−（１，１，３，３−テトラメチルブチル）フェノール〕３部、チヌビン２９２〔チバ・スペシャリティ・ケミカルズ社製、ヒンダードアミン系光安定剤、ビス（１，２，２，６，６−ペンタメチル−４−ピペリジニル）セバケート、メチル（１，２，２，６，６−ペンタメチル−４−ピペリジニル）セバケートの混合物〕１部、酢酸エチル２０部、メチルイソブチルケトン２０部からなる紫外線硬化型被覆組成物を、ロールコーターで厚み１００μｍのポリカーボネートフィルムに乾燥膜厚１０μｍになるように塗装した。これに８０℃の温風を１分間当てた後に、６０℃にセットされたドラムに巻きつけ、塗装フィルムが同温度になったことを確認して、集光型高圧水銀灯ＨＡＬ−２５０ＮＬ（日本電池社製、１２０Ｗ／ｃｍ、オゾンタイプ石英管、発光域２００〜４３０ｎｍ）２灯の下を１５ｍ／分の速度で通過させて紫外線を照射し硬化させた。この時の紫外線照射量は１０６０ｍＪ／ｃｍ２であった。得られた被覆フィルムを用いて、下記の方法で外観、密着性、耐溶剤性、耐擦傷性、耐湿性、耐候性を評価し、得られた結果を表１に示した。
【００６０】
実施例２
製造例１で得た６官能ウレタンアクリレート樹脂溶液を製造例２で得た６官能ウレタンアクリレート樹脂溶液に置き換える以外は実施例１と同様にして被覆フィルムを得た。得られた被覆フィルムを用いて、下記の方法で外観、密着性、耐溶剤性、耐擦傷性、耐湿性、耐候性を評価し、得られた結果を表１に示した。
【００６１】
実施例３
製造例１で得た６官能ウレタンアクリレート樹脂溶液１００部、エポキシエステル３００２Ａ（共栄社化学社製、ビスフェノールＡのプロピレンオキサイド付加物のジグリシジルエールのジアクリレート）３０部、ダロキュアＴＰＯ（前出）２部、チヌビン４００（前出）３部、チヌビン９２８（前出）３部、チヌビン２９２（前出）１部、酢酸エチル２０部、メチルイソブチルケトン２０部からなる紫外線硬化型被覆組成物を、ロールコーターで厚み１００μｍのポリカーボネートフィルムに乾燥膜厚８μｍになるように塗装した。これに８０℃の温風を１分間当てた後に、８０℃にセットされたドラムに巻きつけ、塗装フィルムが同温度になったことを確認して、集光型メタルハライドランプＭＢＬ−２５０ＮＬ（日本電池社製、１２０Ｗ／ｃｍ、オゾンタイプ石英管、発光域２００〜４３０ｎｍ）２灯の下を１５ｍ／分の速度で通過させて紫外線を照射し硬化させた。この時の紫外線照射量は９８０ｍＪ／ｃｍ２であった。得られた被覆フィルムを用いて、下記の方法で外観、密着性、耐溶剤性、耐擦傷性、耐湿性、耐候性を評価し、得られた結果を表１に示した。
【００６２】
実施例４
アロニックスＭ２０８（前出）３０部を製造例３で得たビスフェノール骨格を有する（メタ）アクリレート溶液４３部に置き換える以外は実施例１と同様にして被覆フィルムを得た。得られた被覆フィルムを用いて、下記の方法で外観、密着性、耐溶剤性、耐擦傷性、耐湿性、耐候性を評価し、得られた結果を表１に示した。
【００６３】
比較例１〜３（紫外線照射時の被塗物温度が範囲外）
実施例１と同様にして、紫外線硬化型被覆組成物をロールコーターで厚み１００μｍのポリカーボネートフィルムに乾燥膜厚１０μｍになるように塗装した。これに８０℃の温風を１分間当てた後に、３０℃にセットされたドラムに巻きつけ、塗装フィルムが同温度になったことを確認して、集光型高圧水銀灯ＨＡＬ−２５０ＮＬ（前出）２灯の下を１５ｍ／分、１０ｍ／分、５ｍ／分の速度で通過させて紫外線を照射し硬化させた。この時の紫外線照射量はそれぞれ１０６０ｍＪ／ｃｍ２、７００ｍＪ／ｃｍ２、３５０ｍＪ／ｃｍ２、であった。得られた被覆フィルムを用いて、下記の方法で外観、密着性、耐溶剤性、耐擦傷性、耐湿性、耐候性を評価し、得られた結果を表１に示した。
【００６４】
比較例４（紫外線照射時の被塗物温度が範囲外）
実施例１と同様にして、紫外線硬化型被覆組成物をロールコーターで厚み１００μｍのポリカーボネートフィルムに乾燥膜厚１０μｍになるように塗装した。これに８０℃の温風を１分間当てた後に、１１０℃にセットされたドラムに巻きつけ、塗装フィルムが同温度になったことを確認して、同様の条件で紫外線を照射して硬化させた。得られた被覆フィルムを用いて、下記の方法で外観、密着性、耐溶剤性、耐擦傷性、耐湿性、耐候性を評価し、得られた結果を表１に示した。
【００６５】
比較例５（ビスフェノール骨格を有する（メタ）アクリレートなしの紫外線硬化型被覆組成物）
アロニックスＭ２０８をライトアクリレートＤＣＰ−Ａ（共栄社化学社製、ジメチロールトリシクロデカンジアクリレート）に置き換える以外は実施例１と同様にして被覆フィルムを得た。得られた被覆フィルムを用いて、下記の方法で外観、密着性、耐溶剤性、耐擦傷性、耐湿性、耐候性を評価し、得られた結果を表１に示した。
【００６６】
評価法
＜外観＞
収縮の様子を目視により以下の基準にて判定した。
〇：ほとんど収縮がない
△：若干の収縮がある
×：かなりの収縮がある
【００６７】
＜密着性＞
塗面に鋭利なカッターで１ｍｍ間隔の碁盤目を１００個作り、粘着テープを貼り付けて剥離した。塗膜の残存数を測定して以下の基準にて評価した。
〇：残存数が９０個以上
△：残存数が５０個以上、９０個未満
×：残存数が５０個未満
【００６８】
＜耐溶剤性＞
メチルエチルケトンを含ませた脱脂綿で塗面を擦る。塗膜の侵され具合を目視により以下の基準にて評価した。
〇：全く変化なし
△：若干侵される
×：かなり侵される
【００６９】
＜耐擦傷性＞
１５０ｍｍ×２５ｍｍに切り出した被覆フィルムを学振式摩擦堅牢度試験器（テスター産業社製）にセットして、荷重５００ｇをかけて、ボンスター♯００００（日本スチールウール社製、スチールウール）で、１５００回擦る。塗膜の傷つき具合を目視により以下の基準で評価した。
〇：ほぼ傷つきがない
△：少々傷つきがある
×：著しい傷つきがある
【００７０】
＜耐湿性＞
１１０℃×８５％ＲＨの高温高湿環境にて９６時間放置後取り出し、１時間常温に放置した後外観を観察し、以下の基準で評価した。
○：変化なし
△：少々外観変化あり
×：著しく外観変化あり
【００７１】
＜耐候性＞
２５ｍｍ×２０ｍｍに切り出した被覆フィルムを促進耐侯試験機（Ｓ−ＵＶテスター  岩崎電気社製）にセットして、４００時間後に取り出し、外観を観察し、以下の基準で評価した。
○：変化なし
△：少々外観変化なし
×：著しく外観変化あり
【００７２】
【表１】
2006089697.tif 000002
【００７３】
表１から、実施例により得られた被覆フィルムは、外観、密着性、耐溶剤性、耐擦傷性、耐湿性及び耐候性のすべての項目において優れるものであった。一方、比較例により得られたものは、すべての項目に良好な結果を示すものではなかった。
【産業上の利用可能性】
【００７４】
本発明のポリカーボネートフィルム被覆方法により、外観、密着性、耐溶剤性、耐擦傷性、耐湿性及び耐候性に優れた紫外線硬化塗膜で被覆されたポリカーボネートフィルムを製造することができる。